(57)【要約】【課題】  本発明は、ＩＰＡに対する耐溶剤性が良好な熱転写記録用受容体、該熱転写記録用受容体に画像が転写されている記録体及び該熱転写記録用受容体から得られるラベルを提供することを目的とする。【解決手段】  熱転写記録用受容体については、アンダー層及び受容層は、エチレン−メタクリル酸共重合体の塩及び架橋剤を含有し、受容層は、無機顔料をさらに含有する。記録体は、上記の熱転写記録用受容体に画像が転写されている。ラベルは、上記の熱転写記録用受容体の支持体の受容層が設けられている側と反対側の面にさらに粘着層及び剥離紙が積層されている。【選択図】  なし【特許請求の範囲】
【請求項１】
支持体上にアンダー層及び受容層が積層されている熱転写記録用受容体において、
前記アンダー層及び前記受容層は、エチレン−メタクリル酸共重合体の塩及び架橋剤を含有し、
前記受容層は、無機顔料をさらに含有することを特徴とする熱転写記録用受容体。
【請求項２】
前記エチレン−メタクリル酸共重合体を重合する際の前記エチレンに対する前記メタクリル酸の重量比は、３／１７以上１／３以下であることを特徴とする請求項１に記載の熱転写記録用受容体。
【請求項３】
前記架橋剤は、カルボジイミド化合物、オキサゾリン化合物、イソシアネート化合物、メラミン化合物、エポキシ化合物、多価金属塩からなる群より選択される化合物を含有することを特徴とする請求項１又は２に記載の熱転写記録用受容体。
【請求項４】
前記エチレン−メタクリル酸共重合体の塩に対する前記架橋剤の含有率は、０．５重量％以上５．０重量％以下であることを特徴とする請求項１乃至３のいずれか一項に記載の熱転写記録用受容体。
【請求項５】
前記無機顔料の粒子径は、１．０μｍ以上４．０μｍ以下であることを特徴とする請求項１乃至４のいずれか一項に記載の熱転写記録用受容体。
【請求項６】
前記受容層中の前記無機顔料の含有率は、３０重量％以上７０重量％以下であることを特徴とする請求項１乃至５のいずれか一項に記載の熱転写記録用受容体。
【請求項７】
前記アンダー層の付着量は、０．５ｇ／ｍ２以上３．０ｇ／ｍ２以下であることを特徴とする請求項１乃至６のいずれか一項に記載の熱転写記録用受容体。
【請求項８】
前記受容層の付着量は、０．５ｇ／ｍ２以上３．０ｇ／ｍ２以下であることを特徴とする請求項１乃至７のいずれか一項に記載の熱転写記録用受容体。
【請求項９】
前記支持体のヘイズは、１０％以下であることを特徴とする請求項１乃至８のいずれか一項に記載の熱転写記録用受容体。
【請求項１０】
前記支持体は、ポリエステル、ポリエチレン、ポリプロピレン、ポリ塩化ビニル、ポリエーテルスルホン、ポリフェニレンスルフィド、ポリエーテルイミド、ポリエーテルエーテルケトン、ポリイミド、ナイロン、ビニロンからなる群より選択される樹脂を含有するプラスチックフィルムであることを特徴とする請求項１乃至９のいずれか一項に記載の熱転写記録用受容体。
【請求項１１】
前記支持体の前記受容層が設けられている側と反対側の面にさらに金属蒸着層が設けられていることを特徴とする請求項１乃至１０のいずれか一項に記載の熱転写記録用受容体。
【請求項１２】
請求項１乃至１１のいずれか一項に記載の熱転写記録用受容体に画像が転写されていることを特徴とする記録体。
【請求項１３】
請求項１乃至１１のいずれか一項に記載の熱転写記録用受容体の前記支持体の前記受容層が設けられている側と反対側の面にさらに粘着層及び剥離紙が積層されていることを特徴とするラベル。
【発明の詳細な説明】
【技術分野】
【０００１】
本発明は、熱転写記録用受容体、記録体及びラベルに関し、詳しくは耐溶剤性の良好な熱転写記録用受容体、記録体及びラベルに関する。
【背景技術】
【０００２】
熱転写記録媒体をサーマルヘッドで加熱し、インクを受容体に転写させて画像を形成する方法は、一般的に知られており、銘板等のラベルの作成に用いられている。
【０００３】
このようなラベルがイソプロピルアルコール（ＩＰＡ）等の有機溶剤を使用する環境で使用される場合、ラベルに転写された画像が有機溶剤によって消去しない耐溶剤性が要求される。
【０００４】
耐薬品性に優れる受像シートとしては、１５０℃の熱収縮率が２．０％未満で、かつ比重が１．２以下のポリエステルフィルムの少なくとも片面に、ハロゲン化ポリオレフィンを主成分とする被覆層［Ａ］を設け、さらに該被覆層［Ａ］上に水性エチレン系アイオノマー樹脂を主成分とする被覆層［Ｂ］を形成せしめた受像シート（特許文献１参照）、フィルム支持体の少なくとも片面に被覆層（Ａ）、被覆層（Ｂ）が順次形成された受像シートであって、該フィルム支持体が１５０℃の熱収縮率が０．５％以下で、かつ比重が１．３以下のポリエステルフィルムであり、被覆層（Ａ）がハロゲン化ポリオレフィンを主成分とする層からなり、被覆層（Ｂ）が水性エチレン性アイオノマー樹脂を主成分とする層からなることを特徴とする受像シート（特許文献２参照）が知られている。また、インク転写性に優れる熱転写受像体として、基材の少なくとも片面に水性エチレン系アイオノマー樹脂を主成分とする受容層を被覆してなる熱転写受像体において、該受像層の平滑度が１００秒以上であり、かつ中心線平均粗さＲａが１．０μｍ以下であることを特徴とする熱転写受像体が知られている（特許文献３参照）。しかしながら、このような受像シートは、ＩＰＡ等の有機溶剤に対する耐溶剤性が不十分である。
【０００５】
一方、支持体紙上に熱により溶融または軟化したインクを受容する受容層を有し、これとは反対面に粘着付与層を設けた熱転写記録用受容紙ラベルにおいて、受容層形成液中にエマルジョン樹脂を含有し、該受容層を形成する製造工程において、受容層形成液を支持体紙上に塗工後、受容層液塗工面の温度を前記エマルジョン樹脂のＭＦＴ（最低造膜温度）以上とする工程を設けて製造されることを特徴とする熱転写記録用受容紙は、エタノールに対する耐有機溶剤性が良好であることが知られている（特許文献４参照）。
【特許文献１】特開平５−２８６２２７号公報
【特許文献２】特開平８−４３９９４号公報
【特許文献３】特開平８−５８２５０号公報
【特許文献４】特開２００４−８２７２７号公報
【発明の開示】
【発明が解決しようとする課題】
【０００６】
本発明は、上記の従来技術が有する問題に鑑み、ＩＰＡに対する耐溶剤性が良好な熱転写記録用受容体、該熱転写記録用受容体に画像が転写されている記録体及び該熱転写記録用受容体から得られるラベルを提供することを目的とする。
【課題を解決するための手段】
【０００７】
請求項１に記載の発明は、支持体上にアンダー層及び受容層が積層されている熱転写記録用受容体において、前記アンダー層及び前記受容層は、エチレン−メタクリル酸共重合体の塩及び架橋剤を含有し、前記受容層は、無機顔料をさらに含有することを特徴とする。
【０００８】
請求項１に記載の発明によれば、前記アンダー層及び前記受容層は、エチレン−メタクリル酸共重合体の塩及び架橋剤を含有し、前記受容層は、無機顔料をさらに含有するので、ＩＰＡに対する耐溶剤性が良好な熱転写記録用受容体を提供することができる。
【０００９】
請求項２に記載の発明は、前記エチレン−メタクリル酸共重合体を重合する際の前記エチレンに対する前記メタクリル酸の重量比は、３／１７以上１／３以下であることを特徴とする。
【００１０】
請求項２に記載の発明によれば、前記エチレン−メタクリル酸共重合体を重合する際の前記エチレンに対する前記メタクリル酸の重量比は、３／１７以上１／３以下であるので、ＩＰＡに対する耐溶剤性が良好な熱転写記録用受容体を得ることができる。
【００１１】
請求項３に記載の発明は、請求項１又は２に記載の熱転写記録用受容体において、前記架橋剤は、カルボジイミド化合物、オキサゾリン化合物、イソシアネート化合物、メラミン化合物、エポキシ化合物、多価金属塩からなる群より選択される化合物を含有することを特徴とする。
【００１２】
請求項３に記載の発明によれば、前記架橋剤は、カルボジイミド化合物、オキサゾリン化合物、イソシアネート化合物、メラミン化合物、エポキシ化合物、多価金属塩からなる群より選択される化合物を含有するので、受容層の耐溶剤性と転写画像の精細性を両立させることができる。
【００１３】
請求項４に記載の発明は、請求項１乃至３のいずれか一項に記載の熱転写記録用受容体において、前記エチレン−メタクリル酸共重合体の塩に対する前記架橋剤の含有率は、０．５重量％以上５．０重量％以下であることを特徴とする。
【００１４】
請求項４に記載の発明によれば、前記エチレン−メタクリル酸共重合体の塩に対する前記架橋剤の含有率は、０．５重量％以上５．０重量％以下であるので、受容層の耐溶剤性と層均一性を両立させることができる。
【００１５】
請求項５に記載の発明は、請求項１乃至４のいずれか一項に記載の熱転写記録用受容体において、前記無機顔料の粒子径は、１．０μｍ以上４．０μｍ以下であることを特徴とする。
【００１６】
請求項５に記載の発明によれば、前記無機顔料の粒子径は、１．０μｍ以上４．０μｍ以下であるので、受容層の耐溶剤性と転写画像の精細性を両立させることができる。
【００１７】
請求項６に記載の発明は、請求項１乃至５のいずれか一項に記載の熱転写記録用受容体において、前記受容層中の前記無機顔料の含有率は、３０重量％以上７０重量％以下であることを特徴とする。
【００１８】
請求項６に記載の発明によれば、前記受容層中の前記無機顔料の含有率は、３０重量％以上７０重量％以下であるので、受容層の耐溶剤性と透明性を両立させることができる。
【００１９】
請求項７に記載の発明は、請求項１乃至６のいずれか一項に記載の熱転写記録用受容体において、前記アンダー層の付着量は、０．５ｇ／ｍ２以上３．０ｇ／ｍ２以下であることを特徴とする。
【００２０】
請求項７に記載の発明によれば、前記アンダー層の付着量は、０．５ｇ／ｍ２以上３．０ｇ／ｍ２以下であるので、支持体と需要層の接着強度及び熱転写記録用受容体の耐溶剤性を両立させることができる。
【００２１】
請求項８に記載の発明は、請求項１乃至７のいずれか一項に記載の熱転写記録用受容体において、前記受容層の付着量は、０．５ｇ／ｍ２以上３．０ｇ／ｍ２以下であることを特徴とする。
【００２２】
請求項８に記載の発明によれば、前記受容層の付着量は、０．５ｇ／ｍ２以上３．０ｇ／ｍ２以下であるので、転写画像の精細性と受容層の透明性を両立させることができる。
【００２３】
請求項９に記載の発明は、請求項１乃至８のいずれか一項に記載の熱転写記録用受容体において、前記支持体のヘイズは、１０％以下であることを特徴とする。
【００２４】
請求項９に記載の発明によれば、前記支持体のヘイズは、１０％以下であるので、支持体の透明性を高めることができる。
【００２５】
請求項１０に記載の発明は、請求項１乃至９のいずれか一項に記載の熱転写記録用受容体において、前記支持体は、ポリエステル、ポリエチレン、ポリプロピレン、ポリ塩化ビニル、ポリエーテルスルホン、ポリフェニレンスルフィド、ポリエーテルイミド、ポリエーテルエーテルケトン、ポリイミド、ナイロン、ビニロンからなる群より選択される樹脂を含有するプラスチックフィルムであることを特徴とする。
【００２６】
請求項１０に記載の発明によれば、前記支持体は、ポリエステル、ポリエチレン、ポリプロピレン、ポリ塩化ビニル、ポリエーテルスルホン、ポリフェニレンスルフィド、ポリエーテルイミド、ポリエーテルエーテルケトン、ポリイミド、ナイロン、ビニロンからなる群より選択される樹脂を含有するプラスチックフィルムであるので、熱転写記録媒体の透明性を高めることができる。
【００２７】
請求項１１に記載の発明は、請求項１乃至１０のいずれか一項に記載の熱転写記録用受容体において、前記支持体の前記受容層が設けられている側と反対側の面にさらに金属蒸着層が設けられていることを特徴とする。
【００２８】
請求項１１に記載の発明によれば、前記支持体の前記受容層が設けられている側と反対側の面にさらに金属蒸着層が設けられているので、銀色の熱転写記録用受容体を得ることができる。
【００２９】
請求項１２に記載の発明は、記録体において、請求項１乃至１１のいずれか一項に記載の熱転写記録用受容体に画像が転写されていることを特徴とする。
【００３０】
請求項１２に記載の発明によれば、請求項１乃至１１のいずれか一項に記載の熱転写記録用受容体に画像が転写されているので、ＩＰＡに対する耐溶剤性が良好な記録体を提供することができる。
【００３１】
請求項１３に記載の発明は、ラベルにおいて、請求項１乃至１１のいずれか一項に記載の熱転写記録用受容体の前記支持体の前記受容層が設けられている側と反対側の面にさらに粘着層及び剥離紙が積層されていることを特徴とする。
【００３２】
請求項１３に記載の発明によれば、請求項１乃至１１のいずれか一項に記載の熱転写記録用受容体の前記支持体の前記受容層が設けられている側と反対側の面にさらに粘着層及び剥離紙が積層されているので、ＩＰＡに対する耐溶剤性が良好なラベルを提供することができる。
【発明の効果】
【００３３】
本発明によれば、ＩＰＡに対する耐溶剤性が良好な熱転写記録用受容体、該熱転写記録用受容体に画像が転写されている記録体及び該熱転写記録用受容体から得られるラベルを提供することができる。
【発明を実施するための最良の形態】
【００３４】
次に、本発明を実施するための最良の形態を説明する。
【００３５】
本発明の熱転写記録用受容体は、支持体上にアンダー層及び受容層が積層されており、アンダー層及び受容層は、エチレン−メタクリル酸共重合体の塩及び架橋剤を含有し、受容層は、無機顔料をさらに含有する。なお、エチレン−メタクリル酸共重合体を重合する際のエチレンに対するメタクリル酸の重量比は、３／１７以上１／３以下であることが好ましい。このため、ＩＰＡに対する耐溶剤性が良好である。ここで、エチレン−メタクリル酸共重合体の塩とは、少なくとも一つ以上のカルボンキシル基がカルボン酸塩に変換されているエチレン−メタクリル酸共重合体を意味し、カルボン酸塩のカウンターカチオンとしては、Ｎａ＋、Ｋ＋、Ｃａ２＋、Ｚｎ２＋、ＮＨ４＋等が挙げられる。
【００３６】
本発明で用いられる架橋剤は、カルボジイミド化合物、オキサゾリン化合物、イソシアネート化合物、メラミン化合物、エポキシ化合物、多価金属塩からなる群より選択される化合物を含有することが好ましく、エポキシ化合物が特に好ましい。これにより、エチレン−メタクリル酸共重合体の塩と架橋反応し、受容層の耐溶剤性を向上させることができる。なお、エチレン−メタクリル酸共重合体の塩に対する架橋剤の含有率は、０．５重量％以上５．０重量％以下であることが好ましい。架橋剤の含有率が０．５％未満であると、受容層の耐溶剤性が不十分となり、５．０重量％を超えると、受容層塗布時にハジキ等が発生し、層均一性が悪化する。
【００３７】
本発明で用いられる無機顔料の粒子径は、１．０μｍ以上４．０μｍ以下であることが好ましい。粒子径が１．０μｍ未満では、受容層の耐溶剤性が低下し、４．０μｍを超えると、転写画像の精細性が低下する。なお、無機顔料としては、炭酸カルシウム、炭酸マグネシウム、シリカ、ケイ酸カルシウム、酸化亜鉛、酸化チタン、水酸化アルミニウム、水酸化亜鉛、硫酸バリウム、クレー、カオリン、焼成カオリン、タルク等が挙げられ、中でも炭酸カルシウムが好ましい。
【００３８】
本発明において、受容層中の無機顔料の含有率は、３０重量％以上７０重量％以下であることが好ましく、６０重量％以上７５重量％以下がさらに好ましい。含有率が３０重量％未満であると、受容層の耐溶剤性が低下し、７０重量％を超えると、受容層の透明性が低下し、半透明受容体にする場合や裏面に金属蒸着層を設けて銀色の熱転写記録用受容体にする場合に、良好な透明性及び銀色の外観が得られない。
【００３９】
本発明では、必要に応じて、受容層は、さらに他の樹脂を含有することもできる。このような樹脂としては、部分ケン化ポリビニルアルコール、完全ケン化ポリビニルアルコール、カルボン酸、カルボン酸ナトリウム、スルホン酸ナトリウム、アセト酢酸等で変性されたポリビニルアルコール、澱粉及びその誘導体、メチルセルロース、ヒドロキシエチルセルロース、カルボキシメチルセルロース、メチルセルロース、エチルセルロース等のセルロース誘導体、ポリアクリル酸、ポリアクリル酸ナトリウム、ポリビニルピロリドン、アクリルアミド−アクリル酸エステル共重合体、アクリルアミド−アクリル酸エステル−メタクリル酸共重合体、スチレン−無水マレイン酸共重合体のアルカリ塩、イソブチレン−無水マレイン酸共重合体のアルカリ塩、ポリアクリルアミド、アルギン酸ナトリウム、ゼラチン等の水溶性樹脂、ポリ酢酸ビニル、ポリウレタン、スチレン−ブタジエン共重合体、アクリロニトリル−ブタジエン共重合体、スチレン−ブタジエン−アクリル系共重合体、ポリアクリル酸、ポリアクリル酸エステル、ポリメタクリル酸エステル、塩化ビニル−酢酸ビニル共重合体、エチレン−酢酸ビニル共重合体、酢酸ビニル−アクリル酸共重合体、エチレン−酢酸ビニル−アクリル酸共重合体、ウレタン変性ポリエチレン、スチレン−アクリル酸エステル共重合体、エチレン−プロピレン共重合体、エチレン−塩化ビニル共重合体、酢酸ビニル−エチレン−塩化ビニル共重合体、ポリエステル樹脂等が挙げられる。なお、受容層中のこれらの樹脂の含有量は、１０重量％未満にすることが好ましい。また、本発明の受容層の作成方法としては、受容層の塗布液を支持体に塗布、乾燥する方法が挙げられるが、これらの樹脂は、エマルション、水分散体等の形態で塗布液に添加することができる。
【００４０】
本発明において、アンダー層には、必要に応じて無機顔料、有機顔料、樹脂、滑剤、分散剤、消泡剤等を添加することができる。また、受容層には必要に応じて高級脂肪酸金属塩やパラフィンワックス等の滑剤、分散剤、消泡剤等を添加することができる。
【００４１】
本発明において、アンダー層の付着量は、０．５ｇ／ｍ２以上３．０ｇ／ｍ２以下であることが好ましい。アンダー層の付着量が０．５ｇ／ｍ２未満であると、支持体と受容層の接着強度を高める効果が不十分となり、３．０ｇ／ｍ２を超えると、熱転写記録用受容体の耐溶剤性が低下する。
【００４２】
本発明において、受容層の付着量は、０．５ｇ／ｍ２以上３．０ｇ／ｍ２以下であることが好ましい。受容層の量が０．５ｇ／ｍ２未満であると、転写画像の精細性が低下し、３．０ｇ／ｍ２を超えると、受容層の透明性が低下し、半透明受容体にする場合や裏面に金属蒸着層を設けて銀色受容体にする場合に、良好な透明性及び銀色の外観が得られない。
【００４３】
本発明で用いられる支持体のヘイズ（ＪＩＳ  Ｋ−７１０５）は、１０％以下であることが好ましい。ヘイズが１０％を超えると、半透明の熱転写記録用受容体が必要とされる場合や、熱転写記録用受容体の裏面に金属蒸着層を設けて銀色の熱転写記録用受容体を作製する場合に、支持体の透明性が低下し、半透明の熱転写記録用受容体としては好ましくなく、また裏面にアルミ蒸着層を設けても好ましい銀色の外観にならない。
【００４４】
本発明で用いられる支持体としては、ポリエステル、ポリエチレン、ポリプロピレン、ポリ塩化ビニル、ポリエーテルスルホン、ポリフェニレンスルフィド、ポリエーテルイミド、ポリエーテルエーテルケトン、ポリイミド、ナイロン、ビニロン等のプラスチックフィルム、ポリオレフィン、ポリエステル等の合成紙、紙、不織布等が挙げられるが、中でもプラスチックフィルムが好ましい。
【００４５】
本発明の熱転写記録用受容体は、支持体の受容層が設けられている側と反対側の面にさらに金属蒸着層が設けられていることが好ましい。これにより、銀色の熱転写記録用受容体を得ることができる。ここで、金属蒸着層は、アルミニウム、銀、亜鉛等の金属を真空蒸着、電子ビーム蒸着、スパッタリング等の方法を用いることにより形成することができる。なお、金属蒸着層を形成する金属としては、アルミニウムが好ましい。また、金属蒸着層の厚さは、０．０１μｍ以上０．１μｍ以下とであることが好ましい。
【００４６】
本発明の記録体は、上記の熱転写記録用受容体に画像が転写されている。これにより、ＩＰＡに対する耐溶剤性が良好な記録体を提供することができる。
【００４７】
本発明のラベルは、上記の熱転写用受容体の支持体の受容層が設けられている側と反対側の面にさらに粘着層及び剥離紙が積層されている。これにより、ＩＰＡに対する耐溶剤性が良好な熱転写記録用ラベルを提供することができる。なお、このような熱転写記録用ラベルは、剥離紙を剥がすことにより被着体に粘着させることができる。
【００４８】
本発明において、熱転写記録用受容体の厚さは、４０μｍ以上２５０μｍ以下であることが好ましい。厚さが４０μｍ未満では、熱転写記録用受容体の強度が低下して破れやすくなり、２５０μｍを超えると、熱転写記録用ラベルとして用いられる場合に、被着体に貼着された際、引っ掛かって脱落しやすくなる。
【実施例】
【００４９】
次に、実施例を挙げて本発明をさらに具体的に説明する。なお、ここでの部は固形分重量基準である。
〔実施例１〕
固形分２７％のエチレン−メタクリル酸共重合体のナトリウム塩ケミパールＳ−６５０（三井化学社製）７１．９部及びエポキシ当量１６０ｍｇ／ｅｑのエポキシ化合物０．６部を水２７．５部中で分散させ、アンダー層塗布液を調製した。次に、アンダー層塗布液を厚さ５０μｍの白色ポリエステルフィルムＵ２（帝人・デュポンフィルム社製）に、乾燥後の塗布量が約１．５ｇ／ｍ２となるように、塗布、乾燥してアンダー層を形成した。
【００５０】
粒子径１．５μｍ、固形分２５％の炭酸カルシウムの水分散体４０．０部、ケミパールＳ−６５０  ３５．９部及びエポキシ当量１６０ｍｇ／ｅｑのエポキシ化合物０．３部を水２３．８部中で分散させ、受容層塗布液（１）を調製した。次に、受容層塗布液（１）をアンダー層上に、乾燥後の塗布量が３．０ｇ／ｍ２となるように、塗布、乾燥して受容層を形成し、感熱転写記録用受容体を作製した。
〔実施例２〕
実施例１の支持体を白色ポリエステルフィルムＵ２から厚さ５０μｍ、ヘイズ４．５％のポリエステルフィルムＥ５１００（東洋紡社製）に変更した以外は、実施例１と同様に感熱転写記録用受容体を作製した。
〔実施例３〕
実施例１の支持体を白色ポリエステルフィルムＵ２から厚さ５０μｍ、ヘイズ０．０４％のポリエーテルスルホンフィルムＦＳ−１３００（住友ベークライト社製）に変更した以外は、実施例１と同様に感熱転写記録用受容体を作製した。
〔実施例４〕
実施例１の支持体を白色ポリエステルフィルムＵ２から厚さ５０μｍのアルミ蒸着ポリエステルフィルム  メタルミー（東洋メタライジング社製）に変更した以外は、実施例１と同様に感熱転写記録用受容体を作製した。
〔実施例５〕
グラシン紙剥離紙８ＬＫＹ（リンテック社製）に、ワイヤーバーを用いてアクリル系粘着剤ＡＴ−２１（サイデン化学社製）を、乾燥後の塗布量が１８．０ｇ／ｍ２となるように、塗布、乾燥した後、粘着層と実施例１の熱転写記録用受容体の受容層が設けられていない面とを貼り合わせてラベルを作製した。
〔比較例１〕
粒子径１．５μｍ、固形分２５％の炭酸カルシウムの水分散体４０．０部及び固形分３４％のポリエステル樹脂の水分散体バイロナールＭＤ−１２００（東洋紡社製）２９．４部を水３０．６部中で分散させ、受容層塗布液（２）を得た。次に、ポリエステルフィルムＥ５１００に受容層塗布液（２）を３．０ｇ／ｍ２となるように塗布乾燥し、受容層を形成し、感熱転写記録用受容体を作製した。
〔比較例２〕
感熱転写記録用受容体として、厚さ５０μｍの透明フィルム系受容体ＦＲ１２２５−５０（リンテック社製）を使用した。
〔評価方法及び結果〕
熱転写記録媒体Ｂ１１０Ｃ（リコー社製）及びプリンター９６ＸｉＩＩＩ（Ｚｅｂｒａ社製）を用いて、実施例１乃至４並びに比較例１及び２で得られた感熱転写記録用受容体に、印字速度を２インチ／秒、印字エネルギーをトーン２５として印字を行った。
【００５１】
次に、印字された感熱転写記録用受容体に、ＩＰＡを綿棒に０．５ｃｃ含ませて塗布後、１００ｇ／ｃｍ２の荷重をかけて５０回擦るラブテストを実施し、ラブテスト後の印字部を観察し、テスト前と変化が見られないものを５、画像の判読は可能だがやや傷ができるものを４、画像の判読は可能だが傷ができるものを３、画像は残るが判読は不可能になるものを２、画像が消去してしまうものを１として、耐溶剤性を評価した。
【００５２】
この評価結果を表１に示す。
【００５３】
【表１】
2006076138.tif 000002
表１から本発明の熱転写記録用受容体及びラベルは、ＩＰＡに対して優れた耐溶剤性を有することがわかる。